(57)【特許請求の範囲】
【請求項１】
２層構造を有するシリコーン樹脂製ブロックを積層してなり、前記シリコーン樹脂製ブロックは、第１のシリコーン樹脂からなる外郭部と、この外郭部に内包された内側部を備えたことを特徴とする褥瘡予防用マットレス。
【請求項２】
前記内側部は、前記第１のシリコーン樹脂よりも軟質の第２のシリコーン樹脂からなることを特徴とする請求項１記載の褥瘡予防用マットレス。
【請求項３】
前記内側部は、中空であることを特徴とする請求項１記載の褥瘡予防用マットレス。
【請求項４】
前記シリコーン樹脂製ブロックは、一辺が１０〜１５ｍｍの立方体であり、前記外郭部の厚さが０．３〜０．４ｍｍであることを特徴とする請求項２又は３記載の褥瘡予防用マットレス。
【請求項５】
前記第１のシリコーン樹脂のヤング率が０．４ＭＰａ以上であることを特徴とする請求項２〜４のいずれか１項記載の褥瘡予防用マットレス。
【請求項６】
前記第２のシリコーン樹脂のヤング率が０．１ＭＰａ以下であることを特徴とする請求項２、４、５のいずれか１項記載の褥瘡予防用マットレス。
【請求項７】
前記シリコーン樹脂製ブロックを上下２段に積層してなることを特徴とする請求項４〜６のいずれか１項記載の褥瘡予防用マットレス。
【発明の詳細な説明】
【技術分野】
【０００１】
本発明は、介護用具としての褥瘡予防用マットレスに関する。
【背景技術】
【０００２】
日本の高齢化率は、１９７０年（昭和４５年）に７％を超えると、その２４年後の１９９４年（平成６年）には１４％に達した。さらに総務省は、２００７年（平成１９年）１１月１日の推計人口において、７５歳以上の総人口に占める割合が１０％を超えたことを発表した。このように、日本の高齢化は、世界に例をみない速度で進行している。高齢者人口が増加するにつれて、要介護高齢者も今後、急増することが予想される。そして、要介護者（要介護・要支援認定者で第２号被保険者を含む）の高齢者人口に対する割合は平成１３年度（平成１４年１月末）の１２．３％から平成１９年度には１７．０％まで上昇すると予測されている。
【０００３】
このように要介護者は今後とも確実に増加すると予測されており、要介護者により日常的に使用される褥瘡予防用マットレスの需要も高まりつつある。そして、市場の要求に応じて、さまざまな褥瘡予防用マットレスが開発されている（例えば、特許文献１を参照）。
【０００４】
また、既存製品では十分な効果が期待できない重篤な要介護者に対しては、従来、カスタムメイドによる個々人に適した形状や機械的特性を有する褥瘡予防用マットレスが提供されている。しかし、このような褥瘡予防用マットレスを製作するためには、熟練した技能が必要となり、市場の要求に応じ切れないという問題があった。さらに、このような要介護者は、日々の体調等の変化により、適した褥瘡予防用マットレスの形状や機械的特性が安定しないケースが多数報告されている。このような場合、補助用のマットレスとの併用や皮膚にシール状のシートを貼る、あるいはワセリン等を塗布することで、対応がなされていた。
【先行技術文献】
【特許文献】
【０００５】
【特許文献１】特開２００４−３３３２９号公報
【発明の概要】
【発明が解決しようとする課題】
【０００６】
そこで本発明では上記問題点に鑑み、既存製品では十分な効果が期待できない重篤な要介護者に対応して、個々人に適した形状や機械的特性を有し、熟練した技能を必要とせずに設計、製造が可能な、新規の褥瘡予防用マットレスを提供することをその目的とする。さらには、要介護者の日々の体調等の変化に対応して任意にカスタマイズ可能な褥瘡予防用マットレスを提供することを目的とする。
【課題を解決するための手段】
【０００７】
本発明の請求項１記載の褥瘡予防用マットレスは、２層構造を有するシリコーン樹脂製ブロックを積層してなり、前記シリコーン樹脂製ブロックは、第１のシリコーン樹脂からなる外郭部と、この外郭部に内包された内側部を備えたことを特徴とする。
【０００８】
本発明の請求項２記載の褥瘡予防用マットレスは、請求項１において、前記内側部は、前記第１のシリコーン樹脂よりも軟質の第２のシリコーン樹脂からなることを特徴とする。
【０００９】
本発明の請求項３記載の褥瘡予防用マットレスは、請求項１において、前記内側部は、中空であることを特徴とする。
【００１０】
本発明の請求項４記載の褥瘡予防用マットレスは、請求項２又は３において、前記シリコーン樹脂製ブロックは、一辺が１０〜１５ｍｍの立方体であり、前記外郭部の厚さが０．３〜０．４ｍｍであることを特徴とする。
【００１１】
本発明の請求項５記載の褥瘡予防用マットレスは、請求項２〜４のいずれか１項において、前記第１のシリコーン樹脂のヤング率が０．４ＭＰａ以上であることを特徴とする。
【００１２】
本発明の請求項６記載の褥瘡予防用マットレスは、請求項２、４、５のいずれか１項において、前記第２のシリコーン樹脂のヤング率が０．１ＭＰａ以下であることを特徴とする。
【００１３】
本発明の請求項７記載の褥瘡予防用マットレスは、請求項４〜６のいずれか１項において、前記シリコーン樹脂製ブロックを上下２段に積層してなることを特徴とする。
【発明の効果】
【００１４】
本発明の褥瘡予防用マットレスによれば、２層構造を有するシリコーン樹脂製ブロックを積層してなることにより、体圧分散性と体位保持性を両立した、個々人の体質に適した褥瘡予防用マットレスを提供することができる。
【図面の簡単な説明】
【００１５】
【図１】実施例１の褥瘡予防用マットレス及び褥瘡予防用マットレスを構成するシリコーン樹脂製ブロックの実施例を示す斜視図である。
【図２】実施例２の人体３次元ＣＡＤモデルの一例を示す説明図である。
【図３】実施例２の人体ＦＥＭモデルを用いた応力解析における境界条件の一例を示す説明図である。
【図４】実施例２の人体ＦＥＭモデルを用いた応力解析の結果と感圧導電ゴムセンサを用いてマットレスと人体間に作用する接触圧力を計測した結果の比較を示すグラフである。
【図５】実施例２の計算力学モデルに用いた褥瘡予防用マットレスの条件を示す説明図である。
【図６】実施例２の計算力学モデルを用いて解析した臀部表面のミーゼス応力を示す分布図である。
【図７】実施例２の体位保持性を解析するために用いた褥瘡予防用マットレスの傾斜条件等を示す説明図である。
【図８】実施例２の計算力学モデルを用いて解析した仙骨部の水平方向移動量を変位として示したグラフである。
【図９】実施例２のＦＥＭ解析を行うことで得られた皮下組織における矢状面上のミーゼス応力を示す分布図である。
【図１０】実施例３の褥瘡予防用マットレスの上面図及び断面図である。
【発明を実施するための形態】
【００１６】
以下、本発明の褥瘡予防用マットレスの実施例について、添付した図面を参照しながら説明する。
【実施例１】
【００１７】
本実施例の褥瘡予防用マットレスを図１に示す。１は褥瘡予防用マットレスであり、褥瘡予防用マットレス１は、立方体形状を有するシリコーン樹脂製ブロック２を上下２段に積層することで構成されている。また、シリコーン樹脂製ブロック２は、第１のシリコーン樹脂からなる外郭部３と、第２のシリコーン樹脂からなる内側部４を備えた２層構造となっている。そして、内側部４を形成する第２のシリコーン樹脂は、外郭部３を形成する第１のシリコーン樹脂よりも軟質になっている。
【００１８】
外郭部３は主に体位保持と、シリコーン樹脂製ブロック２同士の接合を担う。シリコーン樹脂製ブロック２同士の接合は、オーダーメイド型マットレスとして提供する等の場合は分解不可能としても良いが、着脱可能とすれば、日々の体調に合わせてマットレスユーザーが、任意にカスタマイズすることが可能となる。一方、内側部４は、主に体圧分散機能を担う。なお、本実施例においては、シリコーン樹脂製ブロック２の形状は、立方体形状となっているが、これに限らず、球状、円柱状、多角形柱状、多角形錐、円錐等の形状であってもよい。
【００１９】
ここで、第１のシリコーン樹脂としては、ヤング率が０．４ＭＰａ以上のものが好適に用いられ、例えば、ヤング率が０．６７６ＭＰａである信越化学工業株式会社製のＫＥ−１９５０Ａ／Ｂを用いることができる。また、第２のシリコーン樹脂としては、ヤング率が０．１ＭＰａ以下のものが好適に用いられ、例えば、ヤング率が０．０４ＭＰａである信越化学工業株式会社製のＫＥ−１０５２Ａ／Ｂを用いることができる。或いは、第２のシリコーン樹脂を用いずに内側部４を中空としたシリコーン樹脂製ブロック２を併用してもよい。内側部４を中空としたシリコーン樹脂製ブロック２を併用した場合は、褥瘡予防用マットレス１の軽量化が図られる。
【００２０】
また、シリコーン樹脂製ブロック２は、例えば、一辺が１０〜１５ｍｍの立方体であり、外郭部の厚さが０．３〜０．４ｍｍとなっている。この寸法とすることによって、体圧分散性及び体位保持性を両立することが可能となる。
【００２１】
以上の本実施例の褥瘡予防用マットレスは、２層構造を有するシリコーン樹脂製ブロック２を積層してなる。また、前記シリコーン樹脂製ブロック２は、第１のシリコーン樹脂からなる外郭部３と、この外郭部３に内包された内側部４を備えている。そして、前記内側部４は、前記第１のシリコーン樹脂よりも軟質の第２のシリコーン樹脂からなる。本実施例の褥瘡予防用マットレスによれば、２層構造を有するシリコーン樹脂製ブロック２を積層してなることにより、体圧分散性と体位保持性を両立した、個々人の体質に適した褥瘡予防用マットレスを提供することができる。
【００２２】
また、本発明の褥瘡予防用マットレスは、滅菌処理にも耐えうるシリコーン樹脂で構成されるため、医療現場での使用も可能である。
【００２３】
また、内側部４を中空としたシリコーン樹脂製ブロック２を併用することで、体圧分散特性と体位保持性能のバランスを任意に変更可能であり、マットレス全体の軽量化を図ることができるほか、体圧分散性能の向上も期待できる。
【００２４】
また、本実施例の褥瘡予防用マットレスは、計算力学手法、人体３次元形態計測技術を用いた各種シミュレーションを駆使して、体位保持、体圧分散等の褥瘡用マットレスに必要な特性が得られるように設計可能である。さらに、その形状を個々人に合わせて、ブロック玩具のようにブロックを組み合わせることにより、自由に構築することが可能である。
【００２５】
さらに、これらの効果を可視化するための力学的検討モデルと解析環境を提供することで、これまで熟練技能者が行ってきたカスタムメイドによるマットレス設計と製造が非熟練者であっても可能となる。
【００２６】
以下、個々人に適したシリコーン樹脂製ブロック２の積層様式を得るための力学的検討モデルについて説明する。
【実施例２】
【００２７】
人体断面写真に基づいて、骨、筋、皮膚、脂肪のそれぞれの組織を抽出し、３次元形状の再構築を図ることで、図２に示す人体３次元ＣＡＤモデルと、これに基づいて計算力学を行うための人体ＦＥＭモデルを作成した。表１にそれぞれの組織に適用する機械的特性を示す。
【００２８】
【表１】
0005776569.tif 000002
【００２９】
なお、現有の力学的検討モデルは、人体断面写真に基づいて作成した３次元有限要素モデルであり、骨要素（ソリッド）、筋要素（ソリッド）、脂肪要素（ソリッド）、皮膚要素（シェル）から構成されるが、更なる高精度な力学的検討モデルを必要とする場合には、Ｘ線ＣＴ画像やＭＲＩ画像等の医用画像に基づいて作成することも可能である。
【００３０】
この人体ＦＥＭモデルを用いて図３に示す境界条件を設定した。この境界条件は、マットレス底面の６自由度を拘束し、実測値に基づいて大腿部とマットレスの間隔を５ｍｍ、腰部とマットレスの間隔を０ｍｍとして腰部と大腿部の骨に変位制御を行なって設定した。なお、自重は考慮していない。
【００３１】
そして、応力解析した結果と感圧導電ゴムセンサを用いてマットレスと人体間に作用する接触圧力を計測した結果の比較を図４に示す。なお、接触圧力は、平均体重６１．５ｋｇ、平均身長１７３ｃｍの成人男性３名を被験者とし、幅３９６ｍｍ、奥行き３９６ｍｍ、厚さ３６ｍｍのサイズのマットレスを使用して計測した。また、マットレスは、軟質シリコーン樹脂（ヤング率０．０４ＭＰａ、ポアソン比０．４９５）の表面をポリエチレン（ヤング率１６．１７ＭＰａ、ポアソン比０．４９５）で被覆したマットレスを用い、皮膚とマットレスの相互作用条件として、摩擦係数を０．５３として応力解析を行った。
【００３２】
応力解析した結果と接触圧力を計測した結果は、定性的かつ定量的に一致し、この人体ＦＥＭモデルが実際の接触状態を再現可能であることがわかった。したがって、この人体ＦＥＭモデルを用いることで、容易に計測ができない人体内部に作用する応力の状況を評価することが可能となり、特に、人体内部に発生する褥瘡の予測を通じ、適切な褥瘡予防用マットレスの設計が可能となる。
【００３３】
つぎに、上記で作成した人体ＦＥＭモデルを用いた計算力学モデルにより、シリコーン樹脂製ブロック２のサイズ（Ｐ）を図５に示すように１８ｍｍ、１２ｍｍ、９ｍｍと変化させ、それぞれの外殻部３の厚さを０．５ｍｍ、０．３５ｍｍ、０．２５ｍｍとした場合における、褥瘡予防用マットレス１の体圧分散性能と体位保持性能に及ぼす影響について評価した。ここで、外郭部３を構成する第１のシリコーン樹脂のヤング率は０．６７６ＭＰａ、ポアソン比は０．４９５とし、内側部４を構成する第２のシリコーン樹脂のヤング率は０．０４ＭＰａ、ポアソン比は０．４９５とした。また、外郭部３の厚さ（ｔ／２）は、シリコーン樹脂製ブロック２のサイズ（Ｐ）を変化させても見かけの弾性係数が等しくなるように調整した。また、シリコーン樹脂製ブロック２を上下２段に積層した場合を想定した。
【００３４】
上記の計算力学モデルに基づいて明らかにした臀部表面のミーゼス応力分布を図６に示す。シリコーン樹脂製ブロック２のサイズが小さくなるにしたがって、仙骨周辺の応力値が大きくなる傾向があることがわかった。したがって、体圧分散性能を重視する場合は、シリコーン樹脂製ブロック２のサイズを大きくすれば良く、サイズを１８ｍｍ又は１２ｍｍとした場合に良好な性能が得られることがわかった。
【００３５】
つぎに、図７に示すように傾斜した床面上に褥瘡予防用マットレス１が設置されている場合における、体位保持性について検討した。なお、被験者の平均体重を６１．５ｋｇ、坂道の角度を６．８４度と想定し、人体ＦＥＭモデルに水平方向荷重７１．８Ｎを指定した。また、マットレス底面の６自由度を拘束し、大腿部とマットレスの間隔を５ｍｍ、腰部とマットレスの間隔を０ｍｍとして腰部と大腿部の骨に変位制御を行なって境界条件を設定した。なお、自重は考慮していない。
【００３６】
その結果を図８に示す。図８は、外郭部３を有しない場合と、シリコーン樹脂製ブロック２のサイズを１８ｍｍ、１２ｍｍ、９ｍｍとした場合において、計算力学モデルにより得られた仙骨部の水平方向移動量を変位として示している。この結果より、シリコーン樹脂製ブロック２のサイズが小さいほど、変位が小さく、体位保持性能が高いことがわかった。
【００３７】
以上の結果より、体圧分散性能と体位保持性能の双方を総合的に評価した場合、シリコーン樹脂製ブロック２の一辺が１８ｍｍ、９ｍｍのときよりも、１２ｍｍのときに良好な結果が得られた。したがって、本実施例で設定した条件において、シリコーン樹脂製ブロック２を一辺が１０〜１５ｍｍの立方体とし、外郭部３の厚さを０．３〜０．４ｍｍとすることで、体圧分散性能と体位保持性能を両立させることが可能であることがわかった。
【００３８】
さらに、シリコーン樹脂製ブロック２のサイズを１８ｍｍ、１２ｍｍ、９ｍｍとした場合において、ＦＥＭ解析を行うことで得られた皮下組織における矢状面上のミーゼス応力分布を図９に示す。いずれのサイズにおいても、仙骨周辺の筋組織において、高いミーゼス応力が発生していることがわかった。この結果は、臨床の現場において、褥瘡が皮膚表面から発生するのではなく、内部から発生するという報告例と整合する。試作品を用いて接触圧力を実測するだけではわからない、人体内部に作用するミーゼス応力を評価する上で、力学的検討モデルを用いた解析が有効であることが確認された。そして、本発明の褥瘡予防用マットレスは、ＦＥＭ解析を利用することにより、熟練した技能を必要とせずに、個々人に適した形状や機械的特性を有するように設計、製造が可能であることが確認された。
【００３９】
以上のように、本発明の褥瘡予防用マットレスは、個々人に適したブロックの積層様式を得るための力学的検討モデルの提供が可能である。有限要素法に基づく応力計算を行うことで、褥瘡予防用マットレスの構造を体圧分散性能、体位保持性能、質量等の各項目から検討し、最適構造を評価することができる。
【実施例３】
【００４０】
内側部４を中空としたシリコーン樹脂製ブロック２を併用した場合について、実施例２の力学的検討モデルを用いて検討した。
【００４１】
シリコーン樹脂製ブロック２のサイズを１８ｍｍとし、実施例２においてミーゼス応力が大きくなった仙骨周辺の８箇所において、図１０に示すように、上段に千鳥状に内側部４を中空としたシリコーン樹脂製ブロック２を配置した。また、仙骨近傍の２箇所においては、上下２段ともに内側部４を中空としたシリコーン樹脂製ブロック２を配置した。
【００４２】
その結果、体圧分散性能は、内側部４を中空としたシリコーン樹脂製ブロック２を配置しない場合よりも良好な数値が得られた。また、体位保持性能は、内側部４を中空としたシリコーン樹脂製ブロック２を配置しない場合と同等な数値が得られた。
【００４３】
内側部４を中空としたシリコーン樹脂製ブロック２を併用することにより、軽量化が図れるばかりでなく、体圧分散性能をも向上させることができることが確認された。
【００４４】
なお、本発明は上記の実施形態に限定されるものではなく、種々の変形実施が可能である。
【図１】
0005776569.tif 000003
【図２】
0005776569.tif 000004
【図３】
0005776569.tif 000005
【図４】
0005776569.tif 000006
【図５】
0005776569.tif 000007
【図６】
0005776569.tif 000008
【図７】
0005776569.tif 000009
【図８】
0005776569.tif 000010
【図９】
0005776569.tif 000011
【図１０】
0005776569.tif 000012